СПОСОБ ПОКРЫТИЯ ОСНОВЫ ОГНЕ-, ВОДО- И МОРОЗОСТОЙКОСТИ БАРЬЕРНЫМ СЛОЕМ, А ТАКЖЕ СЛОЙ, ПОЛУЧЕННЫЙ ДАННЫМ СПОСОБОМ

1. Способ покрытия основы огне-, водо- и морозостойким барьерным слоем, отличающийся тем, что на основу распыляют первый слой композиции твердеющего материала, содержащей тонкоизмельченный аплит, затем на полученный слой наносят по меньшей мере один слой волоконного армирования, а затем наносят распылением слой композиции твердеющего материала, содержащей аплит, ангидрит, шлак и кальцит.
2. Способ по п.1, отличающийся тем, что для распыления покрытия первого и третьего слоев используют, по существу, традиционное распыляющее оборудование.
3. Способ по п.1, отличающийся тем, что первый слой наносят толщиной от 50 до 150 мм.
4. Способ по п.1, отличающийся тем, что первый слой при нанесении имеет содержание воды от 40 до 50 мас.% в расчете на сухое вещество.
5. Способ по п.1, отличающийся тем, что тонкоизмельченный аплит в основном состоит из частиц размером от 150 до 170 мкм.
6. Способ по п.1, отличающийся тем, что тонкоизмельченный аплит содержит кварц в количестве по меньшей мере 68% и более предпочтительно по меньшей мере 75% от массы аплита.
7. Способ по п.1, отличающийся тем, что тонкоизмельченный аплит является единственным связующим веществом в первом слое и реакцию, которая вызывает отвердевание слоя, контролируют регулированием рН композиции твердеющего материала до величины менее 7, предпочтительно менее 6 и более предпочтительно менее 5.
8. Способ по п.1, отличающийся тем, что первый слой также содержит гидравлический цемент, такой, как портландцемент, пуццолановый цемент, гипсовый цемент, глиноземистый цемент, кремнеземный цемент или шлаковый цемент.
9. Способ по п.1, отличающийся тем, что гидравлический цемент присутствует в первом слое в количестве от 15 до 35% от общей массы цементного материала (аплит+другие цементные материалы).
10. Способ по п.1, отличающийся тем, что в композиции твердеющего материала первого слоя присутствуют дискретные углеродные волокна.
11. Способ по п.1, отличающийся тем, что в композиции твердеющего материала первого слоя присутствуют микросферы диаметром от 5 до 200 мкм.
12. Способ по п.1, отличающийся тем, что армирующий слой содержит волокна, которые не подвергаются коррозии даже в кислой среде.
13. Способ по п.12, отличающийся тем, что волокнами являются углеродные волокна.
14. Способ по п.12 или 13, отличающийся тем, что волокна расположены в структурированной форме, такой, как, не ограничиваясь ими, тканая, вязаная или плетеная форма.
15. Способ по п.14, отличающийся тем, что углеродные волокна имеют диаметр от 1 до 15 мкм, предпочтительнее от 3 до 10 мкм и наиболее предпочтительно от 6 до 8 мкм.
16. Способ по п.1, отличающийся тем, что третий слой наносят толщиной от 50 до 150 мкм.
17. Способ по п.1, отличающийся тем, что в третьем слое присутствует ангидрит в количестве от 2 до 5 мас.% в расчете на сухое вещество.
18. Способ по п.1 или 17, отличающийся тем, что размер частиц ангидрита преимущественно находится от 0,1 до 5 мм.
19. Способ по п.1, отличающийся тем, что кальцит присутствует в количестве от 2 до 5 мас.% в расчете на сухое вещество.
20. Способ по п.1 или 19, отличающийся тем, что размер частиц кальцита преимущественно находится от 0,1 до 5 мм.
21. Способ по п.1, отличающийся тем, что тонкоизмельченный аплит присутствует в качестве единственного связующего вещества в третьем слое и реакцию, которая вызывает отвердевание слоя, контролируют регулированием pH композиции твердеющего материала до величины менее 7.
22. Способ по п.1, отличающийся тем, что в композицию твердеющего материала третьего слоя включены микросферы диаметром от приблизительно 5 до приблизительно 200 мкм.
23. Способ по п.1, отличающийся тем, что основа, которая покрыта первым слоем, является внутренней горной стеной, которую вскрыли по технологии, выбранной между бурением и взрывными работами.
24. Способ по п.23, отличающийся тем, что внутренняя горная стена включает стены и потолок туннеля.
25. Покрытие для внутренних поверхностей в туннелях, отличающееся тем, что оно включает первый слой композиции твердеющего материала, содержащей тонкоизмельченный аплит, второй слой, являющийся армирующим слоем, и третий слой, который сформирован из твердеющего материала, включающего аплит, ангидрит, шлак и кальцит.
26. Покрытие для внутренних поверхностей в туннелях, отличающееся тем, что сформировано способом по любому из пп.1-24 с последующим твердением или схватыванием.
27. Покрытие по п.25 или 26, отличающееся тем, что первый слой включает по меньшей мере 65 мас.% тонкоизмельченного аплита.
28. Покрытие по п.25 или 26, отличающееся тем, что третий слой включает по меньшей мере 75 мас.% тонкоизмельченного аплита и до 25 мас.% гидравлического цемента, рассчитанного по сухому веществу компонентов цемента.
29. Покрытие по п.25 или 26, отличающееся тем, что по меньшей мере 80% аплита имеет размер частиц менее 200 мкм.
30. Покрытие по п.25 или 26, отличающееся тем, что по меньшей мере 50% аплита имеет размер частиц менее 100 мкм.
31. Покрытие по п.25 или 26, отличающееся тем, что содержание силиката (кварца) в аплите составляет по меньшей мере 68 мас.% или предпочтительнее по меньшей мере 75%.
32. Покрытие по п.25 или 26, отличающееся тем, что по меньшей мере один из первого и третьего слоев, также содержит кварц, полученный из иных источников, чем аплит.
33. Покрытие по п.25 или 26, отличающееся тем, что по меньшей мере к одному слою, выбранному из первого или третьего слоев, были добавлены гранулы аплита в виде заполнителя.
34. Покрытие по п.25 или 26, отличающееся тем, что в качестве заполнителя используют по меньшей мере один из следующих материалов: песок, гравий, ангидрит, стекло, пеностекло.
35. Покрытие по п.25 или 26, отличающееся тем, что покрытие во время затвердевания подвергается усадке менее 3%, предпочтительно менее 1,5% и наиболее предпочтительно менее 0,7%.